(57)【要約】  本発明は、セラミック相（ＰＱ）およびバインダー相（ＲＳ）を含む、式（ＰＱ）（ＲＳ）（式中、Ｐは、Ｔｉ、Ｚｒ、Ｈｆ、Ｖ、Ｎｂ、Ｔａ、Ｃｒ、Ｍｏ、Ｗ、Ｆｅ、Ｍｎおよびそれらの混合物からなる群から選択される金属であり；Ｑは炭窒化物であり；Ｒは、Ｆｅ、Ｎｉ、Ｃｏ、Ｍｎおよびそれらの混合物からなる群から選択される金属であり；Ｓは、Ｃｒ、Ａｌ、ＳｉおよびＹから選択される少なくとも一種の元素を含む）によって表されることを特徴とするサーメット組成物を含む。【選択図】図１
2007502373.tif 000002
【特許請求の範囲】
【請求項１】
セラミック相（ＰＱ）およびバインダー相（ＲＳ）を含む、式（ＰＱ）（ＲＳ）：
（式中、Ｐは、Ｔｉ、Ｚｒ、Ｈｆ、Ｖ、Ｎｂ、Ｔａ、Ｃｒ、Ｍｏ、Ｗ、Ｆｅ、Ｍｎおよびそれらの混合物からなる群から選択される金属であり、
Ｑは炭窒化物であり、
Ｒは、Ｆｅ、Ｎｉ、Ｃｏ、Ｍｎおよびそれらの混合物からなる群から選択される金属であり、
Ｓは、Ｃｒ、Ａｌ、ＳｉおよびＹから選択される少なくとも一種の元素を含む）
によって表されることを特徴とするサーメット組成物。
【請求項２】
前記セラミック相（ＰＱ）は、前記サーメットの容積を基準として５０〜９５ｖｏｌ％の範囲であることを特徴とする請求項１に記載のサーメット組成物。
【請求項３】
前記セラミック相（ＰＱ）におけるモル比Ｐ：Ｑは、１：３〜３：１の範囲で変わりうることを特徴とする請求項２に記載のサーメット組成物。
【請求項４】
前記セラミック相（ＰＱ）は、直径０．５μｍ〜３０００μｍのサイズ範囲の球粒として、前記バインダー相（ＲＳ）中に分散されることを特徴とする請求項１に記載のサーメット組成物。
【請求項５】
前記バインダー相（ＲＳ）は、前記サーメットの容積を基準として５〜５０ｖｏｌ％の範囲にあり、質量比Ｒ／Ｓは、５０／５０〜９０／１０の範囲であることを特徴とする請求項１に記載のサーメット組成物。
【請求項６】
前記Ｃｒ、Ａｌ、Ｓｉ、Ｙおよびそれらの混合物の合計重量は、前記バインダー相（ＲＳ）の重量を基準として少なくとも１２ｗｔ％であることを特徴とする請求項５に記載のサーメット組成物。
【請求項７】
Ｓは、Ｙ、Ｔｉ、Ｚｒ、Ｈｆ、Ｔａ、Ｖ、Ｎｂ、Ｃｒ、Ｍｏ、Ｗおよびそれらの混合物からなる群から選択される少なくとも一種のアリオバレント元素を、前記バインダー相（ＲＳ）の全重量を基準として０．０１〜５ｗｔ％の範囲で更に含むことを特徴とする請求項１に記載のサーメット組成物。
【請求項８】
二次的な炭窒化物（Ｐ’Ｑ）（式中、Ｐ’は、Ｔｉ、Ｚｒ、Ｈｆ、Ｖ、Ｎｂ、Ｔａ、Ｃｒ、Ｍｏ、Ｗ、Ｆｅ、Ｎｉ、Ｃｏ、Ｍｎ、Ａｌ、Ｓｉ、Ｙおよびそれらの混合物から選択される）を更に含むことを特徴とする請求項１に記載のサーメット組成物。
【請求項９】
３ＭＰａ  ｍ１／２超の破壊靭性を有することを特徴とする請求項１に記載のサーメット組成物。
【請求項１０】
空気中、１０μｍ〜１００μｍのＳｉＣ粒子１２００ｇ／分に、衝突速度少なくとも４５．７ｍ／秒（１５０フィート／秒）、衝突角４５度、温度少なくとも７３２℃（１３５０゜Ｆ）で少なくとも７時間当てた際、侵食速度１×１０−６ｃｃ／ｇ未満の減損を有することを特徴とする請求項１に記載のサーメット組成物。
【請求項１１】
空気１００ｃｃ／分に、８００℃で少なくとも６５時間当てた際、腐蝕速度１×１０−１０ｇ２／ｃｍ４・ｓ未満、または厚さ１５０μｍ未満の平均酸化物スケールを有することを特徴とする請求項１に記載のサーメット組成物。
【請求項１２】
空気中、１０μｍ〜１００μｍのＳｉＣ粒子１２００ｇ／分に、衝突速度少なくとも４５．７ｍ／秒（１５０フィート／秒）、衝突角４５度および温度少なくとも７３２℃（１３５０゜Ｆ）で少なくとも７時間当てた際、侵食速度１×１０−６ｃｃ／ｇ未満を有し、空気１００ｃｃ／分に、８００℃で少なくとも６５時間当てた際、腐蝕速度１×１０−１０ｇ２／ｃｍ４・ｓ未満、または厚さ１５０μｍ未満の平均酸化物スケールを有することを特徴とする請求項１に記載のサーメット組成物。
【請求項１３】
前記サーメットの容積を基準として５ｖｏｌ％未満の脆化相を有することを特徴とする請求項１に記載のサーメット組成物。
【請求項１４】
１０００℃までの温度で侵食を受ける金属表面の保護方法であって、前記金属表面に、請求項１〜１３に記載のサーメット組成物を提供する工程を含むことを特徴とする金属表面の保護方法。
【請求項１５】
３００℃〜１０００℃の範囲の温度で侵食を受ける金属表面の保護方法であって、前記金属表面に、請求項１〜１３に記載のサーメット組成物を提供する工程を含むことを特徴とする金属表面の保護方法。
【請求項１６】
前記表面は、流体−固体分離サイクロンの内側表面を含むことを特徴とする請求項１４に記載の金属表面の保護方法。
【発明の詳細な説明】
【技術分野】
【０００１】
本発明は、広く、サーメットに関し、より詳しくは金属炭窒化物を含むサーメット組成物に関する。これらのサーメットは、優れた耐侵食および腐食性を有する金属が必要である高温用途に適切である。
【背景技術】
【０００２】
耐侵食性物質は、表面が侵食力に付される多くの用途での使用が見られる。例えば、製油所プロセスの槽壁および内部は、種々の化学および石油環境で、触媒粒子などの堅い固体粒子を含む強烈な流体に暴露され、侵食および腐食の両者に付される。これらの槽および内部を、特に高温で物質の劣化を引起す侵食および腐食に対して保護することは、技術的な難問である。耐火性ライナーは、一般に、最も厳しい侵食および腐蝕に対して保護を必要とする構成部分に用いられる。固体粒子を流体ストリームから分離するのに用いられる内部サイクロン（例えば触媒粒子をプロセス流体から分離するための流動接触分解装置（ＦＣＣＵ）の内部サイクロン）の内部壁などである。耐侵食性物質の最新技術では、化学的に、キャスタブルアルミナ耐火物が結合される。これらのキャスタブルアルミナ耐火物は、保護が必要な表面に適用され、熱硬化で硬化し、金属錨または金属強化材によって表面に接着する。それはまた、容易に、他の耐火物の表面に結合する。一つの市販耐火物の典型的な化学組成は、重量で、Ａｌ２Ｏ３  ８０．０％、ＳｉＯ２  ７．２％、Ｆｅ２Ｏ３  １．０％、ＭｇＯ／ＣａＯ  ４．８％、Ｐ２Ｏ５  ４．５％である。最新技術の耐火性ライナーの寿命は、実質的に、高速の固体粒子の衝突、機械的割れおよび破砕によるライナーの過度の機械的磨耗によって制約される。従って、高温用途のための優れた耐侵食および腐食特性を有する物質の必要性が存在する。本発明のサーメット組成物は、この必要性を満足する。
【０００３】
セラミック−金属複合材は、サーメットと呼ばれる。十分な化学的安定性を有するサーメットは、高い硬度および破壊靭性に対して適切に設計され、技術的に知られた耐火性物質に勝るより高い耐侵食性程度を提供しうる。サーメットは、一般に、セラミック相およびバインダー相を含み、通常、粉末冶金技術を用いて製造される。ここで、金属およびセラミック粉末は、混合され、圧縮され、高温で焼結されて、稠密な成形体が形成される。
【０００４】
本発明は、新規な改良サーメット組成物を含む。
【０００５】
本発明はまた、高温で用いるのに適切なサーメット組成物を含む。
【０００６】
更に、本発明は、高温条件下での侵食および腐蝕に対する金属表面の改良保護方法を含む。
【０００７】
これらおよび他の目的は、次の詳細な説明から明らかになる。
【発明の開示】
【課題を解決するための手段】
【０００８】
本発明は、セラミック相（ＰＱ）およびバインダー相（ＲＳ）を含む、式（ＰＱ）（ＲＳ）：
（式中、Ｐは、Ｔｉ、Ｚｒ、Ｈｆ、Ｖ、Ｎｂ、Ｔａ、Ｃｒ、Ｍｏ、Ｗ、Ｆｅ、Ｍｎおよびそれらの混合物からなる群から選択される金属であり、
Ｑは炭窒化物であり、
Ｒは、Ｆｅ、Ｎｉ、Ｃｏ、Ｍｎおよびそれらの混合物からなる群から選択される金属であり、
Ｓは、Ｃｒ、Ａｌ、ＳｉおよびＹから選択される少なくとも一種の元素を含む）
によって表されることを特徴とするサーメット組成物を含む。
【発明を実施するための最良の形態】
【０００９】
式（ＰＱ）（ＲＳ）によって表されるサーメット組成物の一つの成分は、（ＰＱ）として示されるセラミック相である。セラミック相（ＰＱ）においては、Ｐは、Ｔｉ、Ｚｒ、Ｈｆ、Ｖ、Ｎｂ、Ｔａ、Ｃｒ、Ｍｏ、Ｗ、Ｆｅ、Ｍｎおよびそれらの混合物からなる群から選択される金属である。Ｑは、炭窒化物である。従って、炭窒化物サーメット組成物中のセラミック相（ＰＱ）は、金属炭窒化物である。（ＰＱ）におけるモル比Ｐ：Ｑは、１：３〜３：１の範囲で変わりうる。好ましくは、１：２〜２：１の範囲である。限定しない例証の例として、Ｐ＝Ｔｉの場合には、（ＰＱ）は、Ｔｉ（Ｃ、Ｎ）でありうる。ここで、Ｐ：Ｑは１：１である。Ｐ＝Ｃｒの場合には、（ＰＱ）は、Ｃｒ２（Ｃ、Ｎ）でありうる。ここで、Ｐ：Ｑは２：１である。セラミック相により、硬度が、炭窒化物サーメットに付与され、約１０００℃未満の温度における耐侵食性が付与される。
【００１０】
サーメットのセラミック相（ＰＱ）は、好ましくは、バインダー相（ＲＳ）中に分散される。分散されたセラミック粒子のサイズは、直径０．５〜３０００μｍの範囲にあることが好ましい。より好ましくは、直径０．５〜１００μｍの範囲にある。分散されたセラミック粒子は、いかなる形状でもあってもよい。いくつかの限定しない例には、球体、楕円体、多面体、歪み球体、歪み楕円体および歪み多面体が成形されて含まれる。粒子サイズの直径とは、３Ｄ形状の粒子の最長軸の測定値を意味する。粒子サイズ決定には、光学顕微鏡法（ＯＭ）、走査電子顕微鏡法（ＳＥＭ）、透過電子顕微鏡法（ＴＥＭ）などの顕微鏡法を用いうる。本発明の他の実施形態においては、セラミック相（ＰＱ）は、所定のアスペクト比、即ち小板の長さ／厚さ比を有する小板として分散される。長さ：厚さの比率は、５：１〜２０：１の範囲で変わりうる。小板の微細構造により、優れた機械的特性が、侵食プロセス中に、負荷をバインダー相（ＲＳ）からセラミック相（ＰＱ）に効果的に移動することにより付与される。
【００１１】
式（ＰＱ）（ＲＳ）によって表される炭窒化物サーメット組成物の他の成分は、（ＲＳ）として示されるバインダー相である。バインダー相（ＲＳ）においては、Ｒは、Ｆｅ、Ｎｉ、Ｃｏ、Ｍｎおよびそれらの混合物からなる群から選択される卑金属である。Ｓは、Ｃｒ、Ａｌ、ＳｉおよびＹから選択される少なくとも一種の元素を含む合金化金属である。Ｓは更に、Ｙ、Ｔｉ、Ｚｒ、Ｈｆ、Ｔａ、Ｖ、Ｎｂ、Ｃｒ、Ｍｏ、Ｗおよびそれらの混合物からなる群から選択されるアリオバレント元素を含んでいてよい。Ｃｒ、Ａｌ、Ｓｉ、Ｙおよびそれらの混合物の合計重量は、バインダー（ＲＳ）の重量を基準として少なくとも約１２ｗｔ％である。アリオバレント元素は、バインダーの重量を基準として約０．０１ｗｔ％〜約５ｗｔ％、好ましくは約０．０１ｗｔ％〜約２ｗｔ％である。元素Ｔｉ、Ｚｒ、Ｈｆ、Ｔａ、Ｖ、Ｎｂ、Ｃｒ、Ｍｏ、Ｗは、酸化状態にある場合に、多価状態によって特徴付けられるアリオバレント元素である。これらの元素は、酸化物スケールにおける欠陥輸送を減少し、それにより耐腐蝕性が高められる。
【００１２】
炭窒化物サーメット組成物においては、バインダー相（ＲＳ）は、サーメットの容積を基準として５〜５０ｖｏｌ％、好ましくは５〜３０ｖｏｌ％の範囲にある。質量比Ｒ／Ｓは、５０／５０〜９０／１０の範囲で変わりうる。好ましい一実施形態においては、バインダー相（ＲＳ）中のクロム含有量は、バインダー（ＲＳ）の重量を基準として少なくとも１２ｗｔ％である。他の好ましい実施形態においては、バインダー相（ＲＳ）中のジルコニウムおよびハフニウムの合計含有量は、バインダー相（ＲＳ）の全重量を基準として約０．０１ｗｔ％〜約２．０ｗｔ％である。
【００１３】
サーメット組成物は、更に、二次的な炭窒化物（Ｐ’Ｑ）を含んでいてよい。ここで、Ｐ’は、Ｔｉ、Ｚｒ、Ｈｆ、Ｖ、Ｎｂ、Ｔａ、Ｃｒ、Ｍｏ、Ｗ、Ｆｅ、Ｎｉ、Ｃｏ、Ｍｎ、Ａｌ、Ｓｉ、Ｙおよびそれらの混合物から選択される。換言すれば、二次的な炭窒化物は、サーメット組成物（ＰＱ）（ＲＳ）のＰ、Ｒ、Ｓおよびそれらの組み合わせからの金属元素から誘導される。（Ｐ’Ｑ）中の比率Ｐ’：Ｑは、３：１〜１：３の範囲で変わりうる。本発明のサーメット中の全セラミック相の容積には、（ＰＱ）および二次的な炭窒化物（Ｐ’Ｑ）の両者が含まれる。炭窒化物サーメット組成物においては、（ＰＱ）＋（Ｐ’Ｑ）は、サーメットの容積を基準として約５０〜９５ｖｏｌ％の範囲である。好ましくは、サーメットの容積を基準として７０〜９５ｖｏｌ％である。
【００１４】
サーメット相（およびサーメット成分）の容量％は、多孔度による細孔容積を除く。サーメットは、０．１〜１５ｖｏｌ％の範囲の多孔度によって特徴付けることができる。好ましくは、多孔度の容積は、サーメットの容積の０．１〜１０％未満である。多孔度を構成する細孔は、好ましくは連続されない。しかし、サーメット体中に不連続の細孔として分配される。平均細孔サイズは、好ましくは、セラミック相（ＰＱ）の平均粒子サイズと同じか、またはそれより小さい。
【００１５】
本発明の一様態は、サーメットの微細形態である。セラミック相は、球体、楕円体、多面体、歪み球体、歪み楕円体および歪み多面体形状の粒子または小板として分散していてよい。サーメットにはまた、二次的な炭窒化物の層によって囲包された炭窒化物コアを有する層状構造が含まれる。好ましくは、分散粒子の少なくとも５０％は、個々の炭窒化物セラミック粒子間の粒子−粒子間隔が、少なくとも１ｎｍであるものである。粒子−粒子間隔は、例えばＳＥＭおよびＴＥＭなどの顕微鏡法によって決定しうる。
【００１６】
金属およびセラミックなどの結晶質固体においては、個々の原子またはイオンは、それらが、結晶格子として示される配列で、三次元周期性を表すように配列される。金属炭化物および金属窒化物などのセラミック相は、それぞれ、相互貫入金属原子および非金属原子の部分格子を有する結晶質固体である。例えば、ＴｉＣセラミック相の場合には、二つの部分格子（一方はＴｉ金属であり、他方はＣ非金属）が存在する。ここで、ＴｉおよびＣの格子位置の交換は認められない。しかし、多くの炭化物および窒化物においては、炭素または窒素は、考えられる化学の全範囲で、容易に、非金属部分格子上で互いが置き換わりうる（即ち純炭化物から純窒化物に置き換わる）。従って、これらの場合には、完全な相互溶解性が存在する。ここで、同じ金属の炭化物および窒化物は、純炭化物から純窒化物までの全範囲で、互いに溶解する。例えば、ＴｉＣおよびＴｉＮは、互いに溶解し、通常、炭窒化物相と呼ばれ、Ｔｉ（Ｃ、Ｎ）によって示される混合炭化物−窒化物を生成しうる。この場合には、炭素および窒素は、炭素原子または窒素原子の部分格子のいずれか中で、自由に、互いが置き換わる。しかし、全金属原子：全非金属原子の比率は、依然として、これらの炭窒化物中で１：１として保持されうる。同様に、Ｔｉと他の金属原子との置き換えもまた起こりうる。例えば、Ｎｂが部分的または完全にＴｉと置き換わって、（Ｔｉ、Ｎｂ）（Ｃ、Ｎ）が形成されうる。このときも、全金属：全非金属の原子比は、これらの混合炭窒化物中で、１：１として保持される。これは、顕著なモノ炭化物およびモノ窒化物の特性である。即ち、全金属：全非金属の原子比は、第ＩＶ族（Ｔｉ、Ｚｒ、Ｈｆ）および第Ｖ族（Ｖ、Ｎｂ、Ｔａ）元素に関して１：１である。一つの例外は、ＶＣおよびＶＮである。これは、部分的にのみ、互いに溶解性である。炭窒化物（Ｃ、Ｎ）中の炭素含有量は、約０．０１〜約０．９９、好ましくは約０．１〜約０．９、より好ましくは約０．３〜約０．７で変わりうる。これは、（Ｃ、Ｎ）と略記される。
【００１７】
本発明のサーメット組成物は、向上された侵食および腐食特性を有する。侵食速度は、開示の実施例欄に記載されるように、高温侵食および摩耗試験（ＨＥＡＴ）によって決定された。本発明の炭窒化物サーメットの侵食速度は、ＳｉＣ侵食体に関して、１．０×１０−６ｃｃ／ｇ未満である。腐食速度は、開示の実施例欄に記載されるように、熱重量分析（ＴＧＡ）によって決定された。本発明の炭窒化物サーメットの腐食速度は、１×１０−１０ｇ２／ｃｍ４・ｓ未満である。
【００１８】
本発明のサーメットは、約３ＭＰａ・ｍ１／２超、好ましくは約５ＭＰａ・ｍ１／２超、より好ましくは約１０ＭＰａ・ｍ１／２超の破壊靭性を有する。破壊靭性は、単調負荷条件下での物質中の割れ伝播に抵抗する能力である。破壊靭性は、割れが、物質中で不安定に伝播する臨界応力強度因子として定義される。曲げ試料の引張側での前割れを用いる三点曲げ外形荷重が、好ましくは、破壊靭性を破壊力学理論により測定するのに用いられる。本発明のサーメットの（ＲＳ）相は、初めの段落に記載されるように、主として、この属性を付与する原因である。
【００１９】
本発明の他の態様は、冶金学の当業者に知られるシグマ相などの金属間沈殿物の脆化を回避することである。本発明の炭窒化物サーメットは、好ましくは、これらの脆化相約５ｖｏｌ％未満を有する。初めの段落に記載されるように、（ＰＱ）および（ＲＳ）相を有する本発明のサーメットは、この属性を付与する原因である。
【００２０】
サーメット組成物は、一般的な粉末冶金技術（混合、ミリング、圧縮、焼結および冷却など）によって作製される。これは、出発物質として、適切なセラミック粉末およびバインダー粉末を必要とされる容積比で用いる。これらの粉末は、ボールミル中で、エタノールなどの有機液体の存在下に、粉末を互いに実質的に分散させるのに十分な時間粉砕される。液体は、除去され、粉砕された粉末は、乾燥され、ダイに入れられ、素地に圧縮される。得られた素地は、次いで、約１２００℃超〜約１７５０℃までの温度で、約１０分〜約４時間の範囲の時間焼結される。焼結操作は、好ましくは、不活性雰囲気または還元雰囲気中で、もしくは減圧下で行われる。例えば、不活性雰囲気はアルゴンであり、還元雰囲気は水素でありうる。その後、焼結体は、典型的に周囲条件に冷却させる。本発明の方法に従って調製されたサーメットにより、厚さ５ｍｍを超えるバルクサーメット物質の製作が可能となる。
【００２１】
本発明のサーメットの一特徴は、高温においてさえ、その微細構造が安定であることであり、これは、金属表面を、約３００℃〜約８５０℃の範囲の温度での侵食に対して保護する際に用いるのに、それらを特に適切なものにする。この安定性により、それらは、２年間超、例えば約２年間〜約１０年間使用可能になると信じられる。対照的に、多くの既知のサーメットは、高温で転移を経る。これは、サーメットの特性に有害な影響を有する相を形成する。
【００２２】
本発明のサーメットの高温安定性は、それらを、耐火材が一般に用いられる用途に適切にする。適切な使用の限定しない一覧には、プロセス槽、移送ライン、サイクロン（例えば、精製業で用いられる流動接触分解装置のサイクロンにおけるものなどの流体−固体分離サイクロン）、グリッドインサート、温度計保護管、バルブ体、すべり弁ゲートおよびガイド、触媒再生装置などに対するライナーが含まれる。従って、侵食または腐食環境に（特に約３００℃〜約８５０℃で）暴露された金属表面は、表面に本発明のサーメット組成物の層を提供することによって保護される。本発明のサーメットは、機械的手段または溶接によって、金属表面に固定しうる。
【実施例】
【００２３】
容量％の決定：
各相の容量％、成分および細孔容積（または多孔度）を、走査電子顕微鏡法による２次元面積画分から決定した。走査電子顕微鏡（ＳＥＭ）法を、焼結サーメット試料について行い、二次電子画像を、好ましくは倍率１０００×で得た。ＳＥＭによって走査された面積について、Ｘ線点画像を、エネルギー分散型Ｘ線分光法（ＥＤＸＳ）を用いて得た。ＳＥＭおよびＥＤＸＳ分析を、試料の五つの隣接する面積について行った。各相の２次元面積画分を、次いで、各面積について、画像分析ソフトウェア、即ちＥＤＸイメージング／マッピング  バージョン３．２（ＥＤＡＸ  Ｉｎｃ、Ｍａｈｗａｈ、Ｎｅｗ  Ｊｅｒｓｅｙ  ０７４３０、ＵＳＡ）を用いて決定した。面積画分の算術平均を、五つの値から決定した。容量％（ｖｏｌ％）を、次いで、平均面積画分を１００倍することによって決定した。実施例に表されるｖｏｌ％は、２ｖｏｌ％未満と測定された相の量に対しては精度±５０％を有し、２ｖｏｌ％以上と測定された相の量に対しては精度±２０％を有する。
【００２４】
重量％の決定：
サーメット相中の元素の重量％は、標準ＥＤＸＳ分析によって決定された。
【００２５】
次の限定しない実施例は、本発明を更に説明するのに含まれる。
【００２６】
実施例１
平均直径１．３μｍのＴｉＣ０．７Ｎ０．３粉末（Ｊａｐａｎ  Ｎｅｗ  Ｍｅｔａｌｓ  Ｃｏｍｐａｎｙ）７０ｖｏｌ％および平均直径６．７μｍのステンレススチール（ＳＳ）粉末（Ｏｓｐｒｅｙ  Ｍｅｔａｌｓ、Ｆｅ（バランス）：１８．５Ｃｒ：９．６Ｎｉ：１．４Ｍｎ：０．６３Ｓｉ、９５．９％が１６μｍ未満に篩い分けられる）３０ｖｏｌ％を、ＨＤＰＥミリングジャー中でエタノールを用いて分散した。エタノール中の粉末を、イットリア強化ジルコニア（ＹＴＺ）球（直径１０ｍｍ、Ｔｏｓｏｈ  Ｃｅｒａｍｉｃｓ）と、ボールミル中１００ｒｐｍで２４時間混合した。エタノールを、減圧オーブン中１３０℃で２４時間加熱することによって混合粉末から除去した。乾燥粉末を、液圧一軸プレス（ＳＰＥＸ３６３０自動Ｘ−プレス）中５，０００ｐｓｉで、直径４０ｍｍのダイ中に粉末成形した。得られた緑色円板ペレットを、アルゴン中２５℃／分で４００℃に昇温し、残留溶剤を除去するために４００℃で３０分間保持した。円板を、次いで、アルゴン中１５℃／分で１５００℃に加熱し、１５００℃で２時間保持した。温度を、次いで、−１５℃／分で１００℃未満に降温した。
【００２７】
得られたサーメットは、
ｉ）平均粒子サイズ約１．５μｍのＴｉＣ０．７Ｎ０．３６９ｖｏｌ％、
ｉｉ）平均粒子サイズ約０．５μｍの二次的な炭窒化物Ｍ２（Ｃ、Ｎ）（ｗｔ％で、Ｍ＝６３Ｃｒ：２４Ｆｅ：１３Ｔｉ）２ｖｏｌ％、および
ｉｉｉ）Ｃｒ減損合金バインダー２９ｖｏｌ％
を含む。
【００２８】
図１は、この実施例に従って処理されたＴｉＣ０．７Ｎ０．３サーメットのＳＥＭ画像である。ここで、バーは２μｍを表す。この画像においては、ＴｉＣ０．７Ｎ０．３相は暗く見え、バインダー相は明るく見える。Ｃｒリッチの二次的なＭ２（Ｃ、Ｎ）相もまた、バインダー相中に示される。Ｍリッチ、即ちＣｒリッチとは、金属Ｍが、Ｍを構成する他の成分金属より高い比率を有することを意味する。Ｍ（Ｃ，Ｎ）炭窒化物（Ｍは、主としてＴｉおよびＴａである）は、ＴｉＣ０．７Ｎ０．３コア周りのリムとして形成される。Ｔａは、ＴｉＣ０．７Ｎ０．３粉末からの不純物であると考えられる。図２は、この実施例に従って処理されたＴｉＣ０．７Ｎ０．３サーメットのＴＥＭ画像である。ここで、バーは０．５μｍを表す。この画像においては、ＴｉＣ０．７Ｎ０．３相は明るく見え、バインダー相は暗く見える。Ｃｒリッチの二次的なＭ２（Ｃ、Ｎ）相もまた、バインダー相中に示される。Ｍ（Ｃ、Ｎ）リムは、ＴｉＣ０．７Ｎ０．３コア周りに形成される。バインダー相の化学では、Ｃｒリッチの二次的なＭ２（Ｃ、Ｎ）相の沈殿により、Ｃｒが減損され、ＴｉＣ０．７Ｎ０．３の溶解によりＴｉがリッチになる。
【００２９】
実施例２
平均直径１．３μｍのＴｉＣ０．３Ｎ０．７粉末（Ｊａｐａｎ  Ｎｅｗ  Ｍｅｔａｌｓ  Ｃｏｍｐａｎｙ）７５ｖｏｌ％および平均直径６．７μｍのヘインズ（Ｈａｙｎｅｓ）（登録商標）５６６合金粉末（Ｏｓｐｒｅｙ  Ｍｅｔａｌｓ、Ｆｅ（バランス）：２０．５Ｃｒ：２０．３Ｎｉ：１７．３Ｃｏ：２．９Ｍｏ：２．５Ｗ：０．９２Ｍｎ：０．４５Ｓｉ：０．４７Ｔａ、９６．２％が１６μｍ未満に篩い分けられる）２５ｖｏｌ％を、実施例１に記載されるように、サーメット円板を処理するのに用いた。サーメット円板を、次いで、アルゴン中１５℃／分で１５００℃に加熱し、１５００℃で２時間保持した。温度を、次いで、−１５℃／分で１００℃未満に降温した。
【００３０】
得られたサーメットは、
ｉ）平均粒子サイズ約２μｍのＴｉＣ０．３Ｎ０．７７４ｖｏｌ％、
ｉｉ）平均粒子サイズ約０．５μｍの二次的な炭窒化物Ｍ２（Ｃ、Ｎ）（ｗｔ％で、Ｍ＝６５Ｃｒ：９Ｍｏ：１２Ｔｉ：１０Ｆｅ：３Ｃｏ：１Ｎｉ）２ｖｏｌ％、
ｉｉｉ）平均粒子サイズ約０．５μｍの二次的な炭窒化物Ｍ２（Ｃ、Ｎ）（ｗｔ％で、Ｍ＝４９Ｃｒ：３０Ｍｏ：７Ｔｉ：１０Ｆｅ：３Ｃｏ：１Ｎｉ）１ｖｏｌ％、および
ｉｖ）Ｃｒ減損合金バインダー（ｗｔ％で、３６Ｆｅ：１８Ｃｒ：２２Ｎｉ：２１Ｃｏ：３Ｔｉ）２３ｖｏｌ％
を含む。
【００３１】
図３は、この実施例に従って処理されたＴｉＣ０．３Ｎ０．７サーメットのＳＥＭ画像である。ここで、バーは２μｍを表す。この画像においては、ＴｉＣ０．７Ｎ０．３相は暗く見え、バインダー相は明るく見える。Ｃｒリッチの二次的なＭ２（Ｃ、Ｎ）相およびＭｏリッチの二次的なＭ２（Ｃ、Ｎ）相もまた、バインダー相中に示される。図４は、この実施例に従って処理されたＴｉＣ０．３Ｎ０．７サーメットのＴＥＭ画像である。ここで、バーは０．５μｍを表す。この画像においては、ＴｉＣ０．３Ｎ０．７相は明るく見え、バインダー相は暗く見える。Ｃｒリッチの二次的なＭ２（Ｃ、Ｎ）相もまた、バインダー相中に示される。Ｃｒリッチの二次的なＭ２（Ｃ、Ｎ）およびＭｏリッチの二次的なＭ２（Ｃ、Ｎ）の相もまた、バインダー相中に示される。バインダー相の化学では、Ｃｒが減損され、Ｔｉがリッチになる。
【００３２】
実施例３
実施例１および２の各サーメットを、酸化試験に付した。用いられた手順は、次のようであった。即ち、
１）１０ｍｍ角および１ｍｍ厚の試料サーメットを、６００グリットのダイヤモンド仕上げに研磨し、アセトン中で洗浄した。
２）試料を、次いで、熱重量分析装置（ＴＧＡ）で、空気１００ｃｃ／分に８００℃で暴露した。
３）操作（２）を、８００℃で６５時間行った。
４）６５時間後に、試料を、周囲温度に冷却させた。
５）酸化物スケールの厚さを、腐蝕の断面顕微鏡試験によって決定した。
６）図５においては、１５０μｍ未満のいかなる値も、許容可能な耐腐食性を表す。
【００３３】
図５は、ＴｉＣ、Ｔｉ（Ｃ、Ｎ）およびＴｉＮサーメットの表面上に形成された酸化物スケールの厚み部分を示した。Ｔｉ（Ｃ、Ｎ）サーメットが、ＴｉＣ、またはＴｉＮサーメットより優れた耐酸化性を有することは明白である。Ｔｉ（Ｃ，Ｎ）サーメットについては、ヘインズ（Ｈａｙｎｅｓ）（登録商標）５５６合金バインダーを用いて作製されたサーメット上に形成された酸化物スケールの厚み部分は、若干、より低いバインダー含有量に係わらず、３０４ＳＳを用いて作製されたものより低い。この改良は、ヘインズ（Ｈａｙｎｅｓ）（登録商標）５５６合金バインダー中に存在するアリオバレント元素に起因する。ＴｉＣサーメットの酸化メカニズムは、ＴｉＯ２の成長である。これは、ＴｉＯ２結晶格子中の浸入型Ｔｉ＋４イオンの外方向拡散によって制御される。酸化が開始すると、アリオバレント元素は、炭化物または金属相中に存在するが、これは、アリオバレント元素のカチオンサイズ（例えば、Ｎｂ＋５＝０．０７０ｎｍ）がＴｉ＋４（０．０６８ｎｍ）のそれと同等であることから、ＴｉＯ２結晶格子中に置換して溶解する。実質的に溶解されたＮｂ＋５イオンは、ＴｉＯ２結晶格子の電子濃度を増大することから、ＴｉＯ２中の浸入型Ｔｉ＋４イオンの濃度は、減少し、従って酸化は抑制される。この実施例は、優れた耐酸化性をもたらすアリオバレント元素の有益な効果を示す。
【００３４】
実施例４
実施例１および２の各サーメットを、高温侵食および磨耗試験（ＨＥＡＴ）に付した。用いられた手順は、次のようであった。即ち、
１）直径約３５ｍｍおよび厚さ約５ｍｍの試料サーメット円板を秤量した。
２）円板の片側の中心を、次いで、ＳｉＣ粒子（２２０グリット、グレード＃１の黒色炭化ケイ素、ＵＫ  ａｂｒａｓｉｖｅｓ、Ｎｏｒｔｈｂｒｏｏｋ、ＩＬ）１２００ｇ／分に付した。これは、角度４５゜で目標から１インチで終る直径０．５インチの管から出る加熱空気中に混入される。ＳｉＣの速度は、４５．７ｍ／秒であった。
３）操作（２）を、７３２℃で７時間行った。
４）７時間後に、試料を、周囲温度に冷却させ、秤量して重量減を決定した。
５）市販のキャスタブル耐火物の試料の侵食を、決定し、参照標準として用いた。参照標準の侵食を、値１とした。サーメット試料の結果を、参照標準と比較する。
【図面の簡単な説明】
【００３５】
【図１】３０４ステンレススチール（３０４ＳＳ）バインダー３０ｖｏｌ％を用いて製作されたＴｉＣ０．７Ｎ０．３サーメットの走査電子顕微鏡（ＳＥＭ）画像である。これは、バインダー中に分散されたＴｉ（Ｃ、Ｎ）セラミック相粒子、並びに新規相Ｍ２（Ｃ、Ｎ）（Ｍは、主としてＣｒ、ＦｅおよびＴｉである）およびＭ（Ｃ、Ｎ）炭窒化物（Ｍは、主としてＴｉおよびＴａである）の再沈殿物を示す。また、顕微鏡写真には、Ｔｉ（Ｃ、Ｎ）セラミックの周りにＭ（Ｃ、Ｎ）リムの形成が示される。
【図２】図１に示された同じサーメットの透過電子顕微鏡（ＴＥＭ）像である。
【図３】ヘインズ（Ｈａｙｎｅｓ）（登録商標）５５６合金バインダー２５ｖｏｌ％を用いて製作されたＴｉＣ０．３Ｎ０．７サーメットのＳＥＭ画像である。これは、バインダー中に分散されたＴｉ（Ｃ、Ｎ）セラミック相粒子、並びに新規相Ｍ２（Ｃ、Ｎ）（Ｍは、主としてＣｒ、ＦｅおよびＴｉである）およびＭ２（Ｃ、Ｎ）（Ｍは、主としてＭｏ、Ｎｂ、ＣｒおよびＴｉである）の再沈殿物を示す。
【図４】図３に示された同じサーメットの透過電子顕微鏡（ＴＥＭ）画像である。
【図５】酸化物層の厚さ（μｍ）を、８００℃で６５時間空気暴露された本発明のチタン炭窒化物サーメット（バインダー３０ｖｏｌ％を用いて製作された）の耐酸化性の目安として示すグラフである。炭化チタンおよび窒化物サーメットの耐酸化性をまた、比較のために示す。
【図１】
2007502373.tif 000003
【図２】
2007502373.tif 000004
【図３】
2007502373.tif 000005
【図４】
2007502373.tif 000006
【図５】
2007502373.tif 000007
【図６】
2007502373.tif 000008
【図７】
2007502373.tif 000009
【手続補正書】
【提出日】平成17年4月26日(2005.4.26)
【手続補正１】
【補正対象書類名】特許請求の範囲
【補正対象項目名】全文
【補正方法】変更
【補正の内容】
【特許請求の範囲】
【請求項１】
セラミック相（ＰＱ）およびバインダー相（ＲＳ）を含む、式（ＰＱ）（ＲＳ）：
（式中、Ｐは、Ｔｉ、Ｚｒ、Ｈｆ、Ｖ、Ｎｂ、Ｔａ、Ｃｒ、Ｍｏ、Ｗ、Ｆｅ、Ｍｎおよびそれらの混合物からなる群から選択される金属であり、
Ｑは炭窒化物であり、
Ｒは、Ｆｅ、並びにＮｉ、Ｃｏ、Ｍｎおよびそれらの混合物からなる群から選択される金属を含み、
Ｓは、Ｃｒ；Ａｌ、ＳｉおよびＹから選択される少なくとも一種の元素；並びにＹ、Ｔｉ、Ｚｒ、Ｈｆ、Ｔａ、Ｖ、Ｎｂ、Ｃｒ、Ｍｏ、Ｗおよびそれらの混合物からなる群から選択される少なくとも一種のアリオバレント元素を含み、
前記Ｃｒ、Ａｌ、Ｓｉ、Ｙおよびそれらの混合物の合計重量は、前記バインダー相（ＲＳ）の重量を基準として少なくとも１２ｗｔ％であり、
前記アリオバレント元素の合計重量は、前記バインダー相（ＲＳ）の全重量を基準として０．０１〜５ｗｔ％の範囲である）
によって表されることを特徴とするサーメット組成物。
【請求項２】
前記セラミック相（ＰＱ）は、前記サーメットの容積を基準として５０〜９５ｖｏｌ％の範囲であることを特徴とする請求項１に記載のサーメット組成物。
【請求項３】
前記セラミック相（ＰＱ）におけるモル比Ｐ：Ｑは、１：３〜３：１の範囲で変わりうることを特徴とする請求項２に記載のサーメット組成物。
【請求項４】
前記セラミック相（ＰＱ）は、直径０．５μｍ〜３０００μｍのサイズ範囲の球粒として、前記バインダー相（ＲＳ）中に分散されることを特徴とする請求項１に記載のサーメット組成物。
【請求項５】
前記バインダー相（ＲＳ）は、前記サーメットの容積を基準として５〜５０ｖｏｌ％の範囲にあり、質量比Ｒ／Ｓは、５０／５０〜９０／１０の範囲であることを特徴とする請求項１に記載のサーメット組成物。
【請求項６】
二次的な炭窒化物（Ｐ’Ｑ）（式中、Ｐ’は、Ｔｉ、Ｚｒ、Ｈｆ、Ｖ、Ｎｂ、Ｔａ、Ｃｒ、Ｍｏ、Ｗ、Ｆｅ、Ｎｉ、Ｃｏ、Ｍｎ、Ａｌ、Ｓｉ、Ｙおよびそれらの混合物から選択される）を更に含むことを特徴とする請求項１に記載のサーメット組成物。
【請求項７】
３ＭＰａ  ｍ１／２超の破壊靭性を有することを特徴とする請求項１に記載のサーメット組成物。
【請求項８】
空気中、１０μｍ〜１００μｍのＳｉＣ粒子１２００ｇ／分に、衝突速度少なくとも４５．７ｍ／秒（１５０フィート／秒）、衝突角４５度、温度少なくとも７３２℃（１３５０゜Ｆ）で少なくとも７時間当てた際、侵食速度１×１０−６ｃｃ／ｇ未満の減損を有することを特徴とする請求項１に記載のサーメット組成物。
【請求項９】
空気１００ｃｃ／分に、８００℃で少なくとも６５時間当てた際、腐蝕速度１×１０−１０ｇ２／ｃｍ４・ｓ未満、または厚さ１５０μｍ未満の平均酸化物スケールを有することを特徴とする請求項１に記載のサーメット組成物。
【請求項１０】
空気中、１０μｍ〜１００μｍのＳｉＣ粒子１２００ｇ／分に、衝突速度少なくとも４５．７ｍ／秒（１５０フィート／秒）、衝突角４５度および温度少なくとも７３２℃（１３５０゜Ｆ）で少なくとも７時間当てた際、侵食速度１×１０−６ｃｃ／ｇ未満を有し、空気１００ｃｃ／分に、８００℃で少なくとも６５時間当てた際、腐蝕速度１×１０−１０ｇ２／ｃｍ４・ｓ未満、または厚さ１５０μｍ未満の平均酸化物スケールを有することを特徴とする請求項１に記載のサーメット組成物。
【請求項１１】
前記サーメットの容積を基準として５ｖｏｌ％未満の脆化相を有することを特徴とする請求項１に記載のサーメット組成物。
【請求項１２】
１０００℃までの温度で侵食を受ける金属表面の保護方法であって、前記金属表面に、請求項１〜１１に記載のサーメット組成物を提供する工程を含むことを特徴とする金属表面の保護方法。
【請求項１３】
３００℃〜１０００℃の範囲の温度で侵食を受ける金属表面の保護方法であって、前記金属表面に、請求項１〜１１に記載のサーメット組成物を提供する工程を含むことを特徴とする金属表面の保護方法。
【請求項１４】
前記表面は、流体−固体分離サイクロンの内側表面を含むことを特徴とする請求項１２に記載の金属表面の保護方法。
【請求項１５】
セラミック相（ＰＱ）およびバインダー相（ＲＳ）を含む、式（ＰＱ）（ＲＳ）：
（式中、Ｐは、Ｔｉ、Ｚｒ、Ｈｆ、Ｖ、Ｎｂ、Ｔａ、Ｃｒ、Ｍｏ、Ｗ、Ｆｅ、Ｍｎおよびそれらの混合物からなる群から選択される金属であり、
Ｑは炭窒化物であり、
Ｒは、Ｆｅ、並びにＮｉ、Ｃｏ、Ｍｎおよびそれらの混合物からなる群から選択される金属を含み、
Ｓは、Ｃｒ；Ａｌ、ＳｉおよびＹから選択される少なくとも一種の元素；並びにＹ、Ｔｉ、Ｚｒ、Ｈｆ、Ｔａ、Ｖ、Ｎｂ、Ｃｒ、Ｍｏ、Ｗおよびそれらの混合物からなる群から選択される少なくとも一種のアリオバレント元素を含み、
前記Ｃｒ、Ａｌ、Ｓｉ、Ｙおよびそれらの混合物の合計重量は、前記バインダー相（ＲＳ）の重量を基準として少なくとも１２ｗｔ％であり、
前記アリオバレント元素の合計重量は、前記バインダー相（ＲＳ）の全重量を基準として０．０１〜５ｗｔ％の範囲である）
によって表され、
全体の厚みは５ｍｍ超であるバルクサーメット材料。
【請求項１６】
前記セラミック相（ＰＱ）は、前記サーメットの容積を基準として５０〜９５ｖｏｌ％の範囲であることを特徴とする請求項１５に記載のバルクサーメット材料。
【請求項１７】
前記セラミック相（ＰＱ）におけるモル比Ｐ：Ｑは、１：３〜３：１の範囲で変わりうることを特徴とする請求項１６に記載のバルクサーメット材料。
【請求項１８】
前記セラミック相（ＰＱ）は、直径０．５μｍ〜３０００μｍのサイズ範囲の球粒として、前記バインダー相（ＲＳ）中に分散されることを特徴とする請求項１５に記載のバルクサーメット材料。
【請求項１９】
前記バインダー相（ＲＳ）は、前記サーメットの容積を基準として５〜５０ｖｏｌ％の範囲にあり、質量比Ｒ／Ｓは、５０／５０〜９０／１０の範囲であることを特徴とする請求項１５に記載のバルクサーメット材料。
【請求項２０】
二次的な炭窒化物（Ｐ’Ｑ）（式中、Ｐ’は、Ｔｉ、Ｚｒ、Ｈｆ、Ｖ、Ｎｂ、Ｔａ、Ｃｒ、Ｍｏ、Ｗ、Ｆｅ、Ｎｉ、Ｃｏ、Ｍｎ、Ａｌ、Ｓｉ、Ｙおよびそれらの混合物から選択される）を更に含むことを特徴とする請求項１５に記載のバルクサーメット材料。
【請求項２１】
３ＭＰａ  ｍ１／２超の破壊靭性を有することを特徴とする請求項１５に記載のバルクサーメット材料。
【請求項２２】
空気中、１０μｍ〜１００μｍのＳｉＣ粒子１２００ｇ／分に、衝突速度少なくとも４５．７ｍ／秒（１５０フィート／秒）、衝突角４５度、温度少なくとも７３２℃（１３５０゜Ｆ）で少なくとも７時間当てた際、侵食速度１×１０−６ｃｃ／ｇ未満の減損を有することを特徴とする請求項１５に記載のバルクサーメット材料。
【請求項２３】
空気１００ｃｃ／分に、８００℃で少なくとも６５時間当てた際、腐蝕速度１×１０−１０ｇ２／ｃｍ４・ｓ未満、または厚さ１５０μｍ未満の平均酸化物スケールを有することを特徴とする請求項１５に記載のバルクサーメット材料。
【請求項２４】
空気中、１０μｍ〜１００μｍのＳｉＣ粒子１２００ｇ／分に、衝突速度少なくとも４５．７ｍ／秒（１５０フィート／秒）、衝突角４５度および温度少なくとも７３２℃（１３５０゜Ｆ）で少なくとも７時間当てた際、侵食速度１×１０−６ｃｃ／ｇ未満を有し、空気１００ｃｃ／分に、８００℃で少なくとも６５時間当てた際、腐蝕速度１×１０−１０ｇ２／ｃｍ４・ｓ未満、または厚さ１５０μｍ未満の平均酸化物スケールを有することを特徴とする請求項１５に記載のバルクサーメット材料。
【請求項２５】
前記サーメットの容積を基準として５ｖｏｌ％未満の脆化相を有することを特徴とする請求項１５に記載のバルクサーメット材料。
【請求項２６】
１０００℃までの温度で侵食を受ける金属表面の保護方法であって、前記金属表面に、請求項１５〜２５に記載のサーメット組成物を厚さ５ｍｍ超で提供する工程を含むことを特徴とする金属表面の保護方法。
【請求項２７】
３００℃〜１０００℃の範囲の温度で侵食を受ける金属表面の保護方法であって、前記金属表面に、請求項１５〜２５に記載のサーメット組成物を厚さ５ｍｍ超で提供する工程を含むことを特徴とする金属表面の保護方法。
【請求項２８】
前記表面は、流体−固体分離サイクロンの内側表面を含むことを特徴とする請求項２６に記載の金属表面の保護方法。
【手続補正２】
【補正対象書類名】明細書
【補正対象項目名】００２８
【補正方法】変更
【補正の内容】
【００２８】
この実施例に従って処理されたＴｉＣ０．７Ｎ０．３サーメットのＳＥＭ画像が示すところでは、ＴｉＣ０．７Ｎ０．３相は暗く見え、バインダー相は明るく見える。Ｃｒリッチの二次的なＭ２（Ｃ、Ｎ）相もまた、バインダー相中に見られる。Ｍリッチ、即ちＣｒリッチとは、金属Ｍが、Ｍを構成する他の成分金属より高い比率を有することを意味する。Ｍ（Ｃ，Ｎ）炭窒化物（Ｍは、主としてＴｉおよびＴａである）は、ＴｉＣ０．７Ｎ０．３コア周りのリムとして形成される。Ｔａは、ＴｉＣ０．７Ｎ０．３粉末からの不純物であると考えられる。この実施例に従って処理されたＴｉＣ０．７Ｎ０．３サーメットのＴＥＭ画像が示すところでは、ＴｉＣ０．７Ｎ０．３相は明るく見え、バインダー相は暗く見える。Ｃｒリッチの二次的なＭ２（Ｃ、Ｎ）相もまた、バインダー相中に見られる。Ｍ（Ｃ、Ｎ）リムは、ＴｉＣ０．７Ｎ０．３コア周りに形成される。バインダー相の化学では、Ｃｒリッチの二次的なＭ２（Ｃ、Ｎ）相の沈殿により、Ｃｒが減損され、ＴｉＣ０．７Ｎ０．３の溶解によりＴｉがリッチになる。
【手続補正３】
【補正対象書類名】明細書
【補正対象項目名】００３１
【補正方法】変更
【補正の内容】
【００３１】
この実施例に従って処理されたＴｉＣ０．３Ｎ０．７サーメットのＳＥＭ画像が示すところでは、ＴｉＣ０．７Ｎ０．３相は暗く見え、バインダー相は明るく見える。Ｃｒリッチの二次的なＭ２（Ｃ、Ｎ）相およびＭｏリッチの二次的なＭ２（Ｃ、Ｎ）相もまた、バインダー相中に見られる。この実施例に従って処理されたＴｉＣ０．３Ｎ０．７サーメットのＴＥＭ画像が示すところでは、ＴｉＣ０．３Ｎ０．７相は明るく見え、バインダー相は暗く見える。Ｃｒリッチの二次的なＭ２（Ｃ、Ｎ）相もまた、バインダー相中に見られる。Ｃｒリッチの二次的なＭ２（Ｃ、Ｎ）およびＭｏリッチの二次的なＭ２（Ｃ、Ｎ）の相もまた、バインダー相中に見られる。バインダー相の化学では、Ｃｒが減損され、Ｔｉがリッチになる。
【手続補正４】
【補正対象書類名】明細書
【補正対象項目名】００３２
【補正方法】変更
【補正の内容】
【００３２】
実施例３
実施例１および２の各サーメットを、酸化試験に付した。用いられた手順は、次のようであった。即ち、
１）１０ｍｍ角および１ｍｍ厚の試料サーメットを、６００グリットのダイヤモンド仕上げに研磨し、アセトン中で洗浄した。
２）試料を、次いで、熱重量分析装置（ＴＧＡ）で、空気１００ｃｃ／分に８００℃で暴露した。
３）操作（２）を、８００℃で６５時間行った。
４）６５時間後に、試料を、周囲温度に冷却させた。
５）酸化物スケールの厚さを、腐蝕の断面顕微鏡試験によって決定した。
６）１５０μｍ未満のいかなる値も、許容可能な耐腐食性を表す。
【手続補正５】
【補正対象書類名】明細書
【補正対象項目名】００３３
【補正方法】変更
【補正の内容】
【００３３】
ＴｉＣ、Ｔｉ（Ｃ、Ｎ）およびＴｉＮサーメットの表面上に形成された酸化物スケールの厚みの比較により、Ｔｉ（Ｃ、Ｎ）サーメットが、ＴｉＣ、またはＴｉＮサーメットより優れた耐酸化性を有することが示される。Ｔｉ（Ｃ，Ｎ）サーメットについては、ヘインズ（Ｈａｙｎｅｓ）（登録商標）５５６合金バインダーを用いて作製されたサーメット上に形成された酸化物スケールの厚み部分は、若干、より低いバインダー含有量に係わらず、３０４ＳＳを用いて作製されたものより低い。この改良は、ヘインズ（Ｈａｙｎｅｓ）（登録商標）５５６合金バインダー中に存在するアリオバレント元素に起因する。ＴｉＣサーメットの酸化メカニズムは、ＴｉＯ２の成長である。これは、ＴｉＯ２結晶格子中の浸入型Ｔｉ＋４イオンの外方向拡散によって制御される。酸化が開始すると、アリオバレント元素は、炭化物または金属相中に存在するが、これは、アリオバレント元素のカチオンサイズ（例えば、Ｎｂ＋５＝０．０７０ｎｍ）がＴｉ＋４（０．０６８ｎｍ）のそれと同等であることから、ＴｉＯ２結晶格子中に置換して溶解する。実質的に溶解されたＮｂ＋５イオンは、ＴｉＯ２結晶格子の電子濃度を増大することから、ＴｉＯ２中の浸入型Ｔｉ＋４イオンの濃度は、減少し、従って酸化は抑制される。この実施例は、優れた耐酸化性をもたらすアリオバレント元素の有益な効果を示す。
【手続補正６】
【補正対象書類名】明細書
【補正対象項目名】図面の簡単な説明
【補正方法】削除
【補正の内容】
【手続補正７】
【補正対象書類名】図面
【補正対象項目名】図１
【補正方法】削除
【補正の内容】
【手続補正８】
【補正対象書類名】図面
【補正対象項目名】図２
【補正方法】削除
【補正の内容】
【手続補正９】
【補正対象書類名】図面
【補正対象項目名】図３
【補正方法】削除
【補正の内容】
【手続補正１０】
【補正対象書類名】図面
【補正対象項目名】図４
【補正方法】削除
【補正の内容】
【手続補正１１】
【補正対象書類名】図面
【補正対象項目名】図５
【補正方法】削除
【補正の内容】
【手続補正１２】
【補正対象書類名】図面
【補正対象項目名】図６
【補正方法】削除
【補正の内容】
【手続補正１３】
【補正対象書類名】図面
【補正対象項目名】図７
【補正方法】削除
【補正の内容】
【国際調査報告】
2007502373.tif 000010
2007502373.tif 000011
2007502373.tif 000012
2007502373.tif 000013
2007502373.tif 000014